Взрывчатое вещество для снаряжения литьем фугасных боеприпасов
EXPLOSIVE FOR CHARGING BY CASTING HIGH-EXPLOSIVE AMMUNITION

Изобретение относится к области оборонной техники. Предлагается новый литьевой состав ВТГА-5, представляющий собой смесь на основе тротила, гексогена, алюминиевого порошка и высокомолекулярной добавки винилита.
В настоящее время для снаряжения фугасных и осколочно-фугасных изделий применяются, в основном, смеси ТГАГ-5, ТГАФ-5, которые являются пяти-шестикомпонентными системами, весьма не удобными для механизации приготовления состава, в частности, для дозирования компонентов при снаряжении боеприпасов на механизированных линиях непрерывного действия. Для смеси ТГАГ-5 вопрос усугубляется наличием весьма токсичного воскообразного вещества - галовакса, который со временем слипается и слеживается, что требует дополнительного его измельчения перед употреблением. Кроме того, в составе ТГАГ-5 применяется алюминиевый порошок ПА-4, в результате чего происходит расслоение состава в аппаратах, (даже через 1 мин выдержки состава), что является большим недостатком для механизированных установок, поскольку может привести к браку изделий из-за отклонения содержания компонентов от нормы по высоте заряда.
Целью предлагаемого изобретения является создание более технологического состава, чем ТГАГ-5, технология приготовления которого и изготовление из него зарядов была бы приспособлена к машинному производству и могла бы быть осуществлена на существующих высокопроизводительных механизированных линиях.
Сущность изобретения заключается в создании взрывчатого состава, в котором в качестве флегматизатора применяется нетоксичная высокомолекулярная добавка винилит (вместо токсичного галовакса) и алюминиевый порошок АСД-1 для предотвращения расслаивания смеси. Винилит - порошкообразное вещество, обладающее хорошей сыпучестью и легко дозируемо существующими дозаторами.
Состав условно назван ВТГА-5 и состоит:
55%±5 тротила ГОСТ 7059-60
24%±3 гексогена ГОСТ 5207-61
16%±2 алюминиевого порошка АСД-1 ЦМТУ 01-28-68
5%±1 винилита ВА-20 ТУ 42-32А-54.
Состав ВТГА-5 по своим характеристикам равноценен составу ТГАГ-5, но менее токсичен за счет введения винилита взамен галовакса. Данные сведены в табл. 1.
Таблица 1
№ п/п
Перечень основных показателей
Предлагаемый состав ВТГА-5
Существующий состав ТГАГ-5
1
2
3
4
1
Химическая стойкость по манометрической пробе при 110°C за 24 часа, мм рт.ст.
Вакуум
Вакуум
2
Чувствительность к удару (чешуйка 0,9-1,0 мм) по станд. пробе (Р=10 кг, Н=25 см), %
28-32
24-30
3
Чувствительность к трению по КПИ, %, усилие нормального прижатия, кг/см<sup>2</sup>
5000
8
20
6000
52
52
7000
96
96
4
Бризантность по Гессу, мм
12,5-13
17-18
5
Фугасность, ккал/кг (по баллистической мортире)
373
365
6
Скорость детонации, м/с при
6900-7010
6870-6920
плотности, г/см<sup>3</sup>
1,72-1,73
1,75-1,76
7
Температура начала термического разложения, °C
205-207
214-217
время задержки, мин
36-43
45-47
8
Температура вспышки, °С при 1 мин задержке
222
228
9
Прочность на сжатие, кг/см<sup>2</sup>
495
215
10
Чувствительность к прострелу пулей из винтовки образца 1891/30 гг. на расстоянии 5 м (Заряды размерами ⌀ 50×80 мм) 20 шт.
Не взрываются и не детонируют
Не взрываются и не детонируют
Состав ВТГА-5 может готовиться на существующем оборудовании. Получается жидкотекучий состав с вязкостью 400-500 сП. Состав практически не расслаивается. У состава ТГАГ-5 вязкость 100-150 сП.
Реологические свойства состава позволяют отливать разрывные заряды вакуум-кусковым методом. Дозирование компонентов состава и его приготовление может быть осуществлено на существующей механизированной линии непрерывного типа или в безмешалочном смесителе типа С-15, ДКА-1000. В качестве твердой фазы при вакуум-кусковой заливке применяется утолщенная чешуйка из этого же состава, которая может готовиться на существующей установке тарельчатого типа черт. 1439-000-00. Таким образом, приготовление состава и изготовление из него зарядов может быть осуществлено на существующих механизированных линиях с дистанционным управлением основных операций.
3
3
Компоненты состава ВТГА-5 имеют широкую сырьевую базу. Винилит является физиологически безвредным веществом, допустимая концентрация его 10 мг/м (галовакс - 1 мг/м). Винилит в 1,5 раза дешевле галовакса.